(57)【要約】【課題】顔料、染料などを変更した場合でも帯電特性が変動せず、自由な材料設計を行うことができる表示媒体用粒子およびそれを用いた情報表示用パネルを提供する。【解決手段】少なくとも一方が透明な２枚の基板１、２間に表示媒体３を封入し、表示媒体に電界を付与することによって、表示媒体を移動させて画像等の情報を表示する情報表示用パネルに用いる表示媒体を構成する表示媒体用粒子において、母粒子の表面に可視光波長領域を干渉しない領域まで小さな粒子径である子粒子を一層配設させ、母粒子の色調を可視化できるよう構成した。【選択図】図１
2009103887.tif 000002
【特許請求の範囲】
【請求項１】
少なくとも一方が透明な２枚の基板間に表示媒体を封入し、表示媒体に電界を付与することによって、表示媒体を移動させて画像等の情報を表示する情報表示用パネルに用いる表示媒体を構成する表示媒体用粒子において、母粒子の表面に可視光波長領域を干渉しない領域まで小さな粒子径である子粒子を一層配設させ、母粒子の色調を可視化できるよう構成したことを特徴とする表示媒体用粒子。
【請求項２】
子粒子の粒子径が３００ｎｍ以下であることを特徴とする請求項１に記載の表示媒体用粒子。
【請求項３】
子粒子が母粒子表面に埋設させてなることを特徴とする請求項１に記載の表示媒体用粒子。
【請求項４】
母粒子が蓄光性夜光材料、自発性夜光材料、遅光性夜光材料の一部または複数を含むことを特徴とする請求項１に記載の表示媒体用粒子。
【請求項５】
母粒子が蛍光色顔料または蛍光色染料を含むことを特徴とする請求項１に記載の表示媒体用粒子。
【請求項６】
母粒子の表面が金属光沢を有する材料で被覆されていることを特徴とする請求項１に記載の表示媒体用粒子。
【請求項７】
少なくとも一方が透明な２枚の基板間に表示媒体を封入し、表示媒体に電界を付与することによって、表示媒体を移動させて画像等の情報を表示する情報表示用パネルにおいて、表示媒体とする粒子群として請求項１〜６のいずれか１項に記載の表示媒体用粒子を用いたことを特徴とする情報表示用パネル。
【発明の詳細な説明】
【技術分野】
【０００１】
本発明は、少なくとも一方が透明な２枚の基板間に表示媒体を封入し、表示媒体に電界を付与することによって、表示媒体を移動させて画像等の情報を表示する情報表示用パネルに用いる表示媒体を構成する表示媒体用粒子およびそれを用いた情報表示用パネルに関するものである。
【背景技術】
【０００２】
従来より提案されている透過、半透過型液晶の場合はバックライトによる透過光により暗所でのパターン認識を行うことができ、有機・無機ＥＬあるいはＬＥＤなどのような自発光型の表示媒体では通電による媒体自身の発光によりパターン認識を達成するものである。
【０００３】
一方、粒子飛翔式電子ディスプレイ（本発明の情報表示用パネルに対応する）の動作メカニズムは、色および帯電極性の異なる２粒子（本発明の表示媒体用粒子に対応する）を混合したものを電極板で挟み込み、電極に電圧を印加することで極板間に電界を発生させて極性の異なる帯電粒子を異なる方向へ飛翔させることにより、表示素子として使用するものである（例えば、特許文献１参照）。ここにおける表示原理は各粒子によってパターンを形成し、その色調によりコントラストを得ることによってパターンを認識させるものである。ここにおいて発色のために特に電力は必要とせず、また、パターン形成された粒子が出来るため、パターン保持のための電力も必要としない。このために、粒子飛翔式電子ディスプレイは消費電力低減に優れた表示装置であるといえる。
【０００４】
ここで、粒子飛翔のメカニズムを述べると、帯電した粒子は電極基板に対して、（１）静電的な力と（２）非電気的な力によって引き付けられて付着している。（１）は鏡像力であり電荷の２乗に比例する。（２）は分子間力、液架橋力など粒子の帯電とは無関係の力である。基板間に電界が印加された場合には、帯電した粒子に対して基板から引き離す力が働き、その力は電荷・電界強度に対して一次比例となる。表示媒体用粒子からなる粒子群（表示媒体）が基板から離れ対極へと移動するためには、電界の力が基板との付着力を上回ることが必要になり、その力の差が粒子飛翔の推進力となる。このように粒子飛翔のためには粒子の帯電電荷量を精密に制御することが最も肝要となる。
【０００５】
【特許文献１】ＷＯ２００３／０９１７９９号のパンフレット
【発明の開示】
【発明が解決しようとする課題】
【０００６】
しかしながら粒子の帯電特性はその材料や形態に大きく依存し、特に情報表示デバイスに必要な意匠性を伴う色調再現のために顔料、染料などを変更した場合には帯電特性も大きく変動してしまい、例えば、樹脂製粒子中にこれらを分散させたような構造の粒子では、自由に材料設計を行うことが困難であるという問題があった。
【０００７】
本発明の目的は上述した問題点を解消して、顔料、染料などを変更した場合でも帯電特性が変動せず、自由な材料設計を行うことができる表示媒体用粒子およびそれを用いた情報表示用パネルを提供しようとするものである。
【課題を解決するための手段】
【０００８】
本発明の表示媒体用粒子は、少なくとも一方が透明な２枚の基板間に表示媒体を封入し、表示媒体に電界を付与することによって、表示媒体を移動させて画像等の情報を表示する情報表示用パネルに用いる表示媒体とする粒子群を構成する表示媒体用粒子において、母粒子の表面に可視光波長領域を干渉しない領域まで小さな粒子径である子粒子を一層配設させ、母粒子の色調を可視化できるよう構成したことを特徴とするものである。
【０００９】
本発明の表示媒体用粒子の好適例としては、子粒子の粒子径が３００ｎｍ以下であること、子粒子が母粒子表面に埋設させてなること、母粒子が蓄光性夜光材料、自発性夜光材料、遅光性夜光材料の一部または複数を含むこと、母粒子が蛍光色顔料または蛍光色染料を含むこと、母粒子の表面が金属光沢を有する材料で被覆されていること、がある。
【００１０】
また、本発明の情報表示用パネルは、少なくとも一方が透明な２枚の基板間に表示媒体を封入し、表示媒体に電界を付与することによって、表示媒体を移動させて画像等の情報を表示する情報表示用パネルにおいて、表示媒体とする粒子群に上述した表示媒体用粒子を用いたことを特徴とするものである。
【発明の効果】
【００１１】
本発明によれば、母粒子の表面に可視光波長領域を干渉しない領域まで小さな粒子径である子粒子を一層配設させ、母粒子の色調を可視化できるよう構成したことにより、顔料、染料などを変更した場合でも帯電特性が変動せず、自由な材料設計を行うことができる表示媒体用粒子およびそれを用いた情報表示用パネルを得ることができる。
【発明を実施するための最良の形態】
【００１２】
まず、本発明を用いる対象となる情報表示用パネルの基本的な構成について説明する。本発明を用いる対象となる情報表示用パネルでは、対向する２枚の基板間に封入した帯電性粒子を含んだ粒子群として構成した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１３】
本発明を用いる対象となる情報表示用パネルの例を、図１（ａ）、（ｂ）〜図２（ａ）、（ｂ）に基づき説明する。
【００１４】
図１（ａ）、（ｂ）に示す例では、光学的反射率と帯電性とを有する粒子を含む少なくとも１種以上の粒子から構成される、互いに光学的反射率および帯電特性が異なる粒子群として構成された表示媒体３を少なくとも２種以上（ここでは白色表示媒体用粒子３Ｗａの粒子群からなる白色表示媒体３Ｗと黒色表示媒体用粒子３Ｂａの粒子群からなる黒色表示媒体３Ｂを示す）基板間に封入し、隔壁４で形成された各セル７において、基板１に設けた電極５（個別電極）と基板２に設けた電極６（個別電極）との間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。
【００１５】
図２（ａ）、（ｂ）に示す例では、光学的反射率と帯電性を有する粒子を含む少なくとも１種以上の粒子から構成される、互いに光学的反射率および帯電特性の異なる粒子群として構成された表示媒体３を２種以上（ここでは白色表示媒体用粒子３Ｗａの粒子群からなる白色表示媒体３Ｗと黒色表示媒体用粒子３Ｂａの粒子群からなる黒色表示媒体３Ｂを示す）基板間に封入し、隔壁４で形成された各セル７において、基板１に設けた電極５（ライン電極）と基板２に設けた電極６（ライン電極）との間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。
【００１６】
本発明の特徴は、上述した構成の粒子飛翔型電子ディスプレイの一例である情報表示用パネルにおける表示媒体用粒子の構成として、発色を担う機能を有する部分と帯電を司る機能を有する部分とを分離した機能分離型の表示媒体用粒子を提案した点にある。
【００１７】
帯電特性は粒子が他物質と接触する粒子表面の特性に起因するため、表面に帯電機能性の材料を配設し、帯電電荷の影響を及ぼさない程度の距離をおいた内部に発色を担う機能物質で構成させた設計が理想構造となる。ここで、発色を担う内部の機能物質を母粒子と定義する。これにより、帯電と発色との機能を分離することが可能となり、帯電特性に対する影響を考慮することなく自由に粒子彩色の設計が出来るため、従来は困難であった意匠性が非常に高い情報表示用パネルを提供することが可能となった。
【００１８】
すなわち、本発明の表示媒体用粒子は、母粒子が好ましくは蓄光性夜光材料、自発性夜光材料、遅光性夜光材料の一部または複数を含み、また、母粒子が好ましくは蛍光色顔料または蛍光色染料を含み、また、母粒子の表面が好ましくは金属光沢を有する材料で被覆されて構成されている。
【００１９】
次に、帯電特性を制御する表面材料について説明する。
【００２０】
母粒子と異なる材料を表面に配設する手法として、最も安易な方法として溶液などに溶解させた樹脂を表面にコーティングする手法が考えられる。しかしながら、通常の粒子飛翔電子ディスプレイの一例である情報表示用パネルに用いる表示媒体用粒子の粒子径は１０μｍ程度であり、これに均一にコーティングすることはプロセス上非常に困難である。スプレードライヤーや流動層などのプロセスを利用して実施することも可能であるが、取り出し乾燥時に凝集を発生させてしまい、良好な分散粒子を得ることができない。そこで、実現可能な手段として、最適な帯電特性を有する子粒子を母粒子表面に配設させることが最適であることを見出した。
【００２１】
さらに、子粒子の粒子径は３００ｎｍ以下であることが好ましく、また、子粒子を母粒子表面に埋没させて固定化することが好ましい。子粒子の粒子径が３００ｎｍ以上となると可視光を干渉し、母粒子への良好な可視光の入射と反射とができなくなり、色調に変化をきたしてしまう。表面に子粒子を埋没させて固定化しない場合は、表示を繰り返した際に粒子が脱落し、最適な帯電特性が得られなくなってしまう。
【００２２】
子粒子を母粒子表面に埋没、固定化させる手法としては、母粒子と子粒子とを予め準備し、準備した母粒子と子粒子とを様々な混合比で予備混合し、カーボンミキサー（ＳＭＴ（株）製）を用いて、一例として、２７℃、４０００ｒｐｍ×１５分間処理して表面付着処理する手法を用いることができる。
【００２３】
次に、本発明の表示媒体用粒子の好適例の一例について説明する。
【００２４】
本発明の表示媒体用粒子を用いる粒子飛翔式の情報表示用パネルでは、通常の明所においてはパターン認識性になんら不具合は発生しないものの、暗所におけるパターン認識のためには冷陰極管などによる視野面への光照射が必要になる。この場合には、冷陰極間などの発光のために大きな電力が使用され、駆動電源に電池を使用した場合には長時間駆動が不可能になってしまう。これらの問題を解決するために、少なくとも母粒子の一部に夜光材料を含有させることで、視野面への光照射用の光源を用いなくても暗所においてパターン認識を可能とでき、意匠性に加えて実用性も兼ね備えた情報表示用パネルを提供することができる。夜光材料にはその分類は明確でないものの、蓄光性夜光材料、自発性夜光材料、遅光性夜光材料が挙げられ、いずれも暗所にて外部電力を用いずに発光する性質をもつものである。
【００２５】
以下に蓄光性夜光材料を例にとって解説する。ここで、蓄光性夜光材料とは、可視光線、ふく斜線やα線などの放射線の刺激を受けてそのエネルギーを可視光線に変化させる性質をもつ物質のことを言い、別称、蓄光性蛍光材料とも言われている。このような物質を母粒子に混入分散させて表示用粒子として用い、これらの材料でパターン形成した場合には、十分に太陽光や電燈光などにより光を照射しておくことで、本材料の長時間残光性を利用して暗所でも十分パターン認識ができる。
【００２６】
これらの蓄光性夜光材料として代表的なものとして、硫化亜鉛、アルカリ土類金属の硫化物、ローダミン、エオシンなど、また、最近ではアルミナを主成分とした酸化物も提案されている。この場合の情報表示用パネルの運転方法としては、蓄光性夜光材料を含む粒子に光を照射しておく必要がある。そのために、被駆動時においては蓄光性夜光材料を含む粒子を前面表示させ休止状態にすることにより、常に粒子に光照射が起こり良好な蓄光特性を得ることができる。粒子に均一な照射を行うため、一定間隔で粒子群で構成する表示媒体の駆動を行っても良い。
【００２７】
次に、本発明の表示媒体用粒子の好適例の他の例について説明する。
【００２８】
本発明の表示媒体用粒子を用いる粒子飛翔式の情報表示用パネルでは、母粒子に蛍光顔料、蛍光染料を混入させることで意匠性の高い情報表示用パネルを得ることができる。蛍光色は紫外線又は可視光線の波長を反射光として同波長の可視光線に変化させる事が出来、よって蛍光色として黙認される色は反射光と放射光とが重複したものとなる。材料としては、カルシウム（Ｃａ）、バリウム（Ｂａ）、マグネシウム（Ｍｇ）、亜鉛（Ｚｎ）、カドミウム（Ｃｄ）などの酸化物、硫化物、ケイ酸塩、リン酸塩、タングステン酸塩等を主成分とする無機蛍光顔料、ジアミノスチルベン系染料、フルオレセイン、チオフラビン、エオシン、ローダミンＢなどの有機蛍光染料、あるいはこれら有機蛍光染料を樹脂と混合・重合した有機顔料などが好適に用いられる。また、紫外線などにより励起された発光する蛍光体を用いても特殊な意匠性を発現することが出来る。
【００２９】
次に、本発明の表示媒体用粒子の好適例のさらに他の例について説明する。
【００３０】
本発明の表示媒体用粒子を用いる粒子飛翔式の情報表示用パネルでは、表面に金属光沢を有する母粒子をもちいることで、特に他のディスプレイでは達成し得ない高反射光を有する情報表示用パネルを得ることが出来る。通常、金属光沢を有する場合は導電性が高く帯電電荷を保持することが出来ないため、粒子飛翔式の情報表示用パネルの表示媒体用粒子として適用することができない。しかしながら、本手法によれば表面の異なる物質にて帯電電荷を確保することが出来るので、目的を達成することが可能である。母粒子の表面に金属光沢を保持させる手法としては特に制限は無いが、粒子表面を無電解メッキする手法や、蒸着、スパッタリングなどにより表面に金属を固着させる手法も用いられる。金属単体の粒子を用いることも可能であるが、その場合には表面に配設した子粒子を埋め込ませるために、金属単体母粒子の表面に薄層の接着樹脂層を設けることが好適である。
【００３１】
次に、本発明の表示媒体用粒子を構成する母粒子について説明する。
【００３２】
母粒子は、その主成分となる樹脂に、必要に応じて、従来と同様に、荷電制御剤、着色剤、無機添加剤等を含ますことができる。以下に、母粒子を構成する樹脂、荷電制御剤、着色剤、その他添加剤を例示する。
【００３３】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３４】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３５】
着色剤としては、以下に例示するような、有機または無機の各種、各色の顔料、染料が使用可能である。
【００３６】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３７】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３８】
体質顔料としては、バライト粉、炭酸バリウム、クレー、シリカ、ホワイトカーボン、
タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３９】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
上記着色剤を配合して所望の色の、表示媒体用粒子に用いる母粒子を作製できる。
【００４０】
また、本発明の表示媒体用粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００４１】
更に本発明の表示媒体用粒子では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、表示媒体としての均一な移動が可能となる。
【００４２】
さらにまた、使用した表示媒体用粒子の内、最大径を有する表示媒体用粒子のd(0.5)に対する最小径を有する表示媒体用粒子のd(0.5)の比１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００４３】
なお、上記母粒子の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.)測定機を用いて、窒素気流中に粒子を投入し、付属の解析ソフト（Ｍｉｅ理論を用いた体積基準分布を基本としたソフト）にて、粒子径および粒子径分布の測定を行うことができる。
【００４４】
表示媒体用粒子の帯電量は当然その測定条件に依存するが、情報表示用パネルにおける表示媒体用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。
【００４５】
本発明者らは鋭意検討の結果、ブローオフ法において同一のキャリア粒子を用いて、表示媒体用粒子の帯電量測定を行うことにより、表示媒体用粒子の適正な帯電特性値の範囲を評価できることを見出した。
【実施例】
【００４６】
以下、実施例および比較例を示して、本発明を更に具体的に説明する。但し本発明は以下の実施例により限定されるものではない。
【００４７】
以下の表１に示すように、本発明に従って、母粒子の表面に可視光波長領域を干渉しない領域まで小さな粒子径である子粒子を一層配設させ、母粒子の色調を可視化できるよう構成した、それぞれ負帯電性で夜光顔料（ルミノーバＧ−３００Ｆ（根本特殊化学製、ＳｒＡｌ２Ｏ４：Ｅｕ，Ｄｙ）実施例１）、蛍光顔料（グロプリル（ＡＲ  ＢＲＯＷＮ社製）実施例２）、金属光沢（金メッキを施した粒子ミクロパールＡＵ（積水化学社製）実施例３）を含む母粒子と子粒子Ａとからなる粒子と、正帯電性の粒子とから、実施例１〜３の情報表示用パネルを作製した。同様にして、実施例１において子粒子からなる表面層を設けなかった比較例１および実施例２において表面層を構成する子粒子Ａの代わりに子粒子Ｂを用いその粒子径が３００ｎｍを超える４５０ｎｍである比較例２の情報表示用パネルを作製した。
【００４８】
子粒子Ａ、Ｂは以下に示す配合で乳化重合の標準的な手法に従い、７０℃×１２時間、Ｎ２ガス還流雰囲気下で合成した後、精製水、ヘキサン、アセトンで十分に洗浄して真空オーブンで洗浄溶媒を蒸発させ乾燥した子粒子を得た。
【００４９】
＜子粒子Ａ＞
・スチレンモノマー（和光純薬工業（株））１００重量部
・ジビニルベンゼンモノマー（和光純薬工業（株））３０重量部
・ラウリル硫酸ナトリウム（和光純薬工業（株））１．９重量部
・２，２’−アゾビス［２−メチル−Ｎ（２−ヒドロキシエチル）プロプオンアミド］（和光純薬工業（株））０．４重量部
・精製水  ４００重量部
【００５０】
＜子粒子Ｂ＞
・スチレンモノマー（和光純薬工業（株））１００重量部
・ジビニルベンゼンモノマー（和光純薬工業（株））３０重量部
・ラウリル硫酸ナトリウム（和光純薬工業（株））１．２重量部
・２，２’−アゾビス［２−メチル−Ｎ（２−ヒドロキシエチル）プロプオンアミド］（和光純薬工業（株））０．４重量部
・精製水  ４００重量部
【００５１】
作製した実施例１〜３および比較例１〜２の情報表示用パネルに対し、粒子１（負帯電性）および粒子２（正帯電性）の初期および５万回表示後の帯電量を測定するとともに、初期および５万回表示後のコントラストおよび表示品位を求め、さらに、表示色を確認した。
【００５２】
ここで、母粒子の平均粒子径ｄ（０．５）は、粒子径分布測定機（MasterSizer2000:Malvern Instruments Ltd.製）に各粒子を投入し、粒子径分布を測定し、付属ソフトにより粒子の５０％がこれより大きく、５０％がこれより小さいという粒子径を用いた。また、子粒子Ａ、子粒子Ｂの平均粒子径は動的光散乱解析装置（ＨＯＲＩＢＡ  ＬＢ−５００）を用いて以下の条件で測定した。
・溶媒：精製水
・温度：２３℃
・試料濃度：０．００５（ｇ／ｇ）
【００５３】
帯電量は、初期および５万回表示後に情報表示用パネルを開き、パネルに付着した粒子を吸引式のファラデーケージを用いて計測した。さらに、コントラストの評価は、初期および５万回表示後のコントラストを求め、それぞれ良好、やや良好、低下の３段階で評価した。さらにまた、表示品位は、初期および５万回表示後に目視で観察し、良好、色彩不明瞭、悪いの３段階で評価した。また、表示色は、目視で観察した。結果を表１に示す。
【００５４】
【表１】
2009103887.tif 000003
【産業上の利用可能性】
【００５５】
本発明の表示媒体用粒子およびそれを用いた情報表示用パネルは、ノートパソコン、ＰＤＡ、携帯電話、ハンディターミナル等のモバイル機器の表示部、電子書籍、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、電子ＰＯＰ（Point of presnece, Point of Purchase advertising）、電子値札、電子棚札、電子楽譜、ＲＦ−ＩＤ機器の表示部として情報表示装置に搭載される他、駆動電源付回路に接続して表示書き換えを行った後、情報表示用パネルを取り外して用いるリライタブルペーパーとしても好適に用いられる。
【図面の簡単な説明】
【００５６】
【図１】（ａ）、（ｂ）はそれぞれ本発明の情報表示用パネルの一例を説明するための図である。
【図２】（ａ）、（ｂ）はそれぞれ本発明の情報表示用パネルの他の例を説明するための図である。
【符号の説明】
【００５７】
１、２  基板
３  表示媒体（粒子群）
３Ｗ  白色表示媒体
３Ｗａ  白色表示媒体用粒子（白色負帯電性粒子）
３Ｂ  黒色表示媒体
３Ｂａ  黒色表示媒体用粒子（黒色正帯電性粒子）
４  隔壁
５、６  電極
７  セル
【図１】
2009103887.tif 000004
【図２】
2009103887.tif 000005